FR 3062136 A1 20180727 FR 1770072 A 20170124 pncerne un procédé pour traiter des e,_.; métalliques afin d'en pre,,hnp.- us des.,-e Ls écrous t sues sont sit e se dévisser au cours du temps notam- ment sous l' combiné de la température ol des vibrations u ern;A(:) peut 2"-;;tir à ce que l'écrou au- support cuvant entrainer par une sé!-.-:>aratiGn rnents maintenus ensemble jusqu ais,- Une tel e sépat ratio peLu avoir 'les conséquences fâcheuses par exemple domaine automobile. s écrous subissent tralten-ients afin de les recouvrir d'une couche psrT tant de lutter contre ' --ss rra,ge. Actuellement le nrncédé noun'Jr;';. Dur revêtir un ecrou comporte les étapes suivantes : - Préparation de l'état de surface ; Appicatton d'un compose anticorrosion sans chrm- ' avaent él que e produit mmersLalisé sous la marque dÉ intdae ,sr ra :societé Mac Dernid ; - Opération ce cénsuec1ie dans de ipièces sa ssus ilerrniquement - ApplicaLion d'une COuChe s.vation sans (VI) tel que le produit commercialisé sous ia marque déposée Tri 'ur DB par là société ATOTFCH Deutschland, nu produit sc;r-nimercialisô sous - marque déposée S rtec 680 Ur la societé Surtec International qui est un lUctC concentre à base de chrome trivalent ; - Apptcation d un film ai-il-friction sous la l'orme d une suspension colloïdale aqueuse d'un lubrifiant solide banc ui que le produit commercialisé sous la :nargue déposée Gieitmo 05 par la soCété Lubritech. Ce film antijuction pé;:u-_ aussi ie cas échéant rr riper a un renforcement ce la tenue a :d r. use- du revèlerre7;1 L n te! ()recédé d'Oritenr un coeffcient de frottement compris entre 0,105 et 0,130 et t 1.-tesserrage à chaud compris enter 7 ,r,t 17Nm et avcc une valeur moyenne comprise 10,6 et Mais des écrous traités selon un tel procédé pou- vaient encore se desserrer lorsque ta vs,,55. du coupH-J. de ossu erqe n chaud se situe dans la partie basse de t.:a dispersion. De p films anti-friction de type Gleitmo contiennent des cires oui se toi.iief,ent sous l'effet de l'augmentation de la -emperatue : ceci contribue à l'abaissemei--it du coe-fricie--,t - tr,rren On dC egaiernent un tel cédé dan, Lers e composé anti-corrosion applique est un produit à l7;:serie zinc et u anti-friction appliqué apres passivation est celui commercialisé. sous ,a mnrbue déposée Gleitmo 605 par la société Lubritech. Le cou ,Die de desserrryo à chaud poLLe.sbrous ains s est compris entre 5 et 9 Nm avec nce Valeur rri,.-7)/enne 3062136 2 Auss un fies buts de la pr c invention est-l! t,curnir un non. pcur traerJES écrous metallir e d'en arnege-c ces uus des.sE ainsi ci -du fait ri :arsionilaidleu r,oeffic ef.-otturnent Un ntre btf dn illi-yerit d- est ,tle fournir un tel procédé qui soit de rnise en oeuvre sirit et éitOrlarTliqUe OS bui,s, airs iLJa d aud-ec.crn acaai-oîtron suite sont atteints par un procédé pour trader des éorous cor, -end cs pes suivantes:.. - preparation de l'état de n, 4.9 - application d'un corniDcsé antied,i 0:35I sons j -H CT. xavalent, 10 applicallo d'un duit :7:ie ri:as.sivr,-" sans chrome: ledit procédé étant carac,er le,n n cpil comprend l' suivante: - application d'un produIt anitI-friction sllicate soluble dans l'eau, sans chronio ni solvari i-:::,:,-)inprenont mn I ii.ihrifl,ant. 15 Avantageusement, n duocuit anli-corrosion sans chrome hexavalent est le produit commercialisé sous la marque déposée ZinIad 250 par la société Mac Dermid . De présnrcnco. 5 souche anti-corrosion a une épaisseur comprise antre 7 et 15pm. Avontageusernern produit de passivation :sans chrome (VI) est le produit corn- merciaiis sous Io margi.ie ciéposee Tridu - n.-3ipaii-- -iété ATOTECH Deui-schland 20 Ur' préforencu,la couche en ce produit passvation s ne o passeur comprise entre 0.1et Avantageusement, ftL nI Siit oritivrictiori est celui commercialisé sous la marque pcsee Zintok Top LAI par la sociétd Atotech ,Dtérence, a couche en de prc 0» r-1aLidn a Lie t prise entre 25 0,5 et 3pm. Dans le cas d'écrous méta enieH selon la inventor c-;omprend' à ssue de en ne u appicnt.on d'un compose anticorros,or sans chrome i.-exavaler une étape de d ja age. La presente descrint^on r bu! de permettre à l'homme du métier de mieux com- 30 prendre er rrlettre en rs.ve r Jrundde selon Jiesente inventidn pour traiter des écrous rriéu:Lkaues d pmnnedn comprend les étapes su unies L! de état de surface ceci a pour out d'assurer que l'écrou prèsen,e une surface métalcu,e debe-iPssee de toute impureté pouvant nuire à -dhérice des produits devant ler--..2c Jyrir ; 35 AQflç»T ,'n '1-- ,..--ornri ,, 'Jans chu- n' ont I que le pur:tidit commercialisé rque - 2' - 1.:..--3-E3E.- Z'rq, k: Ma ,i Lmur H! , .. . ,.., Je pièces tutitteic , 3062136 produit pcui- u vat, ..leue sans chrome (VI) tel que le pro- duit commercial.sé rriarquo osu. f,- L;i3 par la société ATOTECI-1 Deut- schland ce,r ommse entre 0,1 11m ,S1 les ocious n ues ont ét uci. errnr..;uoment y a eu de prévoir à ssu- 5 de , anon ,J rosior ne opération ce déouzaqe Ainsi Cc,e sait l'hornn' s oes eLaces sont con:lues. H sera r:lppe'e 2tap ih nrcparation de surface comprend elle-même plusieurs uveranons vies a chaud, - attaqueu ru acde sui'vi d'un s cuc afintoute trace d'acide, - dégrassaci - activation surface chimique suivie vus M e .d'un hhçage.. 15 La présente 1v-entier réside dans le e le procédé selon irvenou comprend tape de traitement au cours de laquelle la surface de u ISSUe éta,n:qs., crécédente de passivation est rocouverte d'une couche d'un - edu, an-J-hction commercialisé S-0i,;S, marqt,ie déposée i ute Ho ocr la soc :été AtoteC- Te prori,Jit -' sWea;e iorgan s.Diuble dans te:nu sans chrome ni solvant et 20 inufiant. Il est aiy-s pour .r..-:i-,torcer la tenue à la corrosion. La pré- sence (fui - - pour cuon permettre un -- i-ternent de c friction. - r---. r-1 r Les écrous issus cie H',trième étape sc,r 0 Li V P.; r s par des moyens connus d'une couche du produit commercialisé ps.. la socie:é Deutschiand sous a marque on LV cette couche une épaissew comnnse entre Lv et 3pm. 25 ',--nettre eu àHience ies ciu:4.ntés du resIsianrc on a rèa trois Oc-;SdS pour mesurer ie COL po -"e' d eSSe rra ' "' serrage à 30Nm sur nterface parue: Bosch. Ces mesures ont été effectuées sur dus tubes haute pression serrés saris ir selon le protocole ci-après. 30 Les tubes dn et les écrous ont été tri..iintenus à mpératu,5u f9 -?.rldarr. moins P 3, les écrous -::..orit montes sur ces tubes equicés d'embouts Les tubes soM ois sui-es sur des intencaces r'onformes è norme L,S02974 one à '(t° a temnér ambiante, L- t com or notion 35 L. ( nperazJr.E. moins 30 rri',:.)7±-7, 3062136 4 es en', eribles d-es une étuve eijaelement chauffée à 1.20° !!!25.3 caps ce! e!!-Oi à 12C endere 30 minutes, Af queiviesure de desserrage sce ir un ensemble encore chaud, on sort les ensembles un un pc r rry:.!!!S...:!!!(-2r unecie. dvrarrorubiri-s_iuu du type Stani.vvlie tube cen-u-nen. rnaintere pendant ia mesure afin d en éviter rotation. Trois essais ont été ainsi réalisés sur des lots d"écrous issus du procédé selon la présente inventio.n_ 1.1-3ns le tableau ci-dessous sont regrou - resuitatis Jces rricetres Il a été noté que ie couple eesserrage des en pus traités selon le procédé de la pré- sente inven + donc biee sucierieur à celui des een.7)US eelernent s i le marché OUi est inte,,eur _ coefficients de frottereeet eeant rio 1.1.-r10 --irC; dO grandeur cians 15 les donCeS CT;e 15r oc é cié _Jeunet uss' de gnnnrt un serrage rnt du fait d'une dispersion ..:;ef5:iihoerit du Le procède. selon I presente invention. ccl u particulièremE.;ni ..--jesiree à traiter des. écrous qui nécessitent une protection antico(rusior cernbinée avec un bon coefficieet de 20 frottement et une forte capacité à s opposer au desserra.ge à chaud : de tee- écrous sont ge- néralement en acier fa ibiement exemple d Y 20 Mict 54/040C/3,4c:r4/42Crmo4). e de -,sse'-eage rlOyen n r tim , 10 - AI 2 27,3 0,130 0,1262 ESSAI 3 Coelficiont ce frottemen moye REVENDICATIONS1. Procédé pour traiter des écrous métalliques qui comprend les étapes suivantes: iDrparation do tat de surface apP»Cati011 J un composé anticorroslon sans cr ornah,:..xava- - application d'un produit nei:::as::-Jvation caractérise par le fait qu'il comprend l'étape, suivante : -pplcu du, anil-fdotion ter r u n silicate inorc, scduble Cans Veau, sans r.,trorde corrprï- '--3q-;nt ifiant. 10 2. - Procédé se(in la revendication 1, ru rs.tèriue par le n I qUu ic produit alti-corro- sion eane chrome x,:-..,./a,ent est le produit pornmercialise sous la marqué déposée Zinklad 250 par la SOCiété Mao Dermid 3. - ProcCidé eeirn la nucceication 2, caractérisé par e fa t que u odu,ile en ce pro- duit anti-corrosion a une epaiss.eui-- rrorr se Erre ci 1- 15 4, - Procédé selon la revendication 1, caractériçe par le fait que le produit de passiva- tion sans chrome (VI) est que le produit commercialisé sous la ivatique déposée Tridur DB par la société ATOTECH Dei..itscKand. 5. - Procédé selcn la revendication /3. caractérisé par le l'ait que la couche an ce pro- duit de passivation saris ch urne VI) a une epalss.eur comprise 0,1 et 20 6. - Procéclà scion ln u.and.cauor 1, caractérisé par lo art que le pr.iguit anftorro- sion est c,eltil commercialise suas la marque déposée np LV par la sociéte Atotech Deutschland. - Procédé selon la revondicalion 6. oaractéri par le fait que la couche en ce pro- duit ami-friction a une epaisseur comprise entre 0.5 et 3pm. 25 8. - Prcrrcdé re'yendication 1, (.-.aracérisé par le fait que si les écrous rnéfa°- ligues ont été trnrree narmuruement. CIUii comprend une opération de dégazage à l'iss- de l'appicatior du o osé antioorrosion sans chrome :-iexavaler.